(57)【要約】【課題】シリコーン系接着剤が用いられているインクジェット記録装置に充填して用いる充填液であって、充填性能に優れ、吐出不良の発生を低減できる充填液を提供する。【解決手段】本実施形態は、水系インク組成物を吐出するヘッドを備えるインクジェット記録装置のインク流路及びヘッドに充填して用いる充填液であって、インクジェット記録装置には、インク流路内及びヘッド内の少なくともいずれかにおける水系インク組成物と接触する部材の少なくとも一部にシリコーン系接着剤が用いられており、充填液は、炭素数が４〜８の１，２−アルカンジオールを含有する。【選択図】図２
2016155236.tif 000002
【特許請求の範囲】
【請求項１】
水系インク組成物を吐出するヘッドを備えるインクジェット記録装置のインク流路及びヘッドに充填して用いる充填液であって、前記インクジェット記録装置には、インク流路内及びヘッド内の少なくともいずれかにおける前記水系インク組成物と接触する部材の少なくとも一部にシリコーン系接着剤が用いられており、前記充填液は、炭素数が４〜８の１，２−アルカンジオールを含有する、
インクジェット記録装置用充填液。
【請求項２】
アセチレングリコール系界面活性剤をさらに含有する、
請求項１に記載のインクジェット記録装置用充填液。
【請求項３】
炭素数が４〜８の１，２−アルカンジオールの前記充填液に対する含有量が５〜１５質量％である、
請求項１又は２に記載のインクジェット記録装置用充填液。
【請求項４】
前記シリコーン系接着剤が少なくとも前記ヘッド内における前記水系インク組成物と接触する部材の少なくとも一部に用いられている、
請求項１〜３のいずれか１項に記載のインクジェット記録装置用充填液。
【請求項５】
前記水系インク組成物の浸透性有機溶剤の含有量が５質量％以下である、
請求項１〜４のいずれか１項に記載のインクジェット記録装置用充填液。
【請求項６】
前記充填液が充填された前記インクジェット記録装置に前記水系インク組成物が置換充填される、
請求項１〜５のいずれか１項に記載のインクジェット記録装置用充填液。
【請求項７】
前記インクジェット記録装置は前記充填液が充填された状態で出荷されるものである、請求項１〜６のいずれか１項に記載のインクジェット記録装置用充填液。
【請求項８】
前記インクジェット記録装置が布帛への記録を行うものである、
請求項１〜７のいずれか１項に記載のインクジェット記録装置用充填液。
【請求項９】
前記シリコーン系接着剤の水接触角が６０°以上である、
請求項１〜８のいずれか１項に記載のインクジェット記録装置用充填液。
【請求項１０】
請求項１〜９のいずれか１項に記載の充填液が充填されたインクジェット記録装置。
【請求項１１】
請求項１〜９のいずれか１項に記載の充填液が充填されたインクジェット記録装置に水系インク組成物を置換充填するインクジェット記録装置の使用方法。
【発明の詳細な説明】
【技術分野】
【０００１】
本発明は、インクジェット記録装置用充填液、インクジェット記録装置及びインクジェット記録装置の使用方法に関する。
【背景技術】
【０００２】
従来から、インクジェット記録用ヘッドのノズルから吐出させた微小なインク組成物の液滴によって画像や文字を記録する、いわゆるインクジェット記録装置（プリンタ）が知られている。インク組成物には、様々な種類があるが、例えば、水を主たる溶媒とする水系インク組成物が知られている。
【０００３】
水系インク組成物を吐出するプリンタを顧客に出荷する際には、ヘッド内を乾燥させないように送品液で充填させて出荷することが行われている（特許文献１）。乾燥させるとヘッド特性が変わってしまうなど問題があるからである。また、ヘッド内にインク異物がこびりついた場合などヘッド内を洗浄液で一旦洗浄及び充填してから再度インクを充填することもある。
【０００４】
これらの場合において、ヘッド内に充填した送品液や洗浄液などの充填液を、直接インクに置換することでヘッド内に空気を混入させることがなくインクを充填している。
【先行技術文献】
【特許文献】
【０００５】
【特許文献１】特開２０１３−１５８９１８号公報
【発明の概要】
【発明が解決しようとする課題】
【０００６】
しかしながら、充填液をインクに置換してからインクを吐出させた場合に、ヘッド内に起泡が発生し吐出不良が発生する場合があった。この現象は、ヘッド製造の際に、インクと接触するインク流路の接着に用いた接着剤としてシリコーン系接着剤を用いたヘッドの場合に見られることがわかった。
【０００７】
本発明の一態様は、シリコーン系接着剤が用いられているインクジェット記録装置に充填して用いる充填液であって、充填性能に優れ、吐出不良の発生を低減できる充填液を提供するものである。
【課題を解決するための手段】
【０００８】
本発明者らは、上記課題を解決するために鋭意検討した。その結果、充填液として特定の水溶性有機溶剤を含有する充填液を用いることで、上記課題を解決できることを見出して、本発明を完成させた。
【０００９】
すなわち、本発明は、以下の通りである。
[１] 
水系インク組成物を吐出するヘッドを備えるインクジェット記録装置のインク流路及びヘッドに充填して用いる充填液であって、前記インクジェット記録装置には、インク流路内及びヘッド内の少なくともいずれかにおける前記水系インク組成物と接触する部材の少なくとも一部にシリコーン系接着剤が用いられており、前記充填液は、炭素数が４〜８の１，２−アルカンジオールを含有する、
インクジェット記録装置用充填液。
[２] 
アセチレングリコール系界面活性剤をさらに含有する、
前記[１]に記載のインクジェット記録装置用充填液。
[３] 
炭素数が４〜８の１，２−アルカンジオールの前記充填液に対する含有量が５〜１５質量％である、
前記[１]又は[２]に記載のインクジェット記録装置用充填液。
[４] 
前記シリコーン系接着剤が少なくとも前記ヘッド内における前記水系インク組成物と接触する部材の少なくとも一部に用いられている、
前記[１]〜[３]のいずれか１項に記載のインクジェット記録装置用充填液。
[５] 
前記水系インク組成物の浸透性有機溶剤の含有量が５質量％以下である、
前記[１]〜[４]のいずれか１項に記載のインクジェット記録装置用充填液。
[６] 
前記充填液が充填された前記インクジェット記録装置に前記水系インク組成物が置換充填される、
前記[１]〜[５]のいずれか１項に記載のインクジェット記録装置用充填液。
[７] 
前記インクジェット記録装置は前記充填液が充填された状態で出荷されるものである、前記[１]〜[６]のいずれか１項に記載のインクジェット記録装置用充填液。
[８] 
前記インクジェット記録装置が布帛への記録を行うものである、
前記[１]〜[７]のいずれか１項に記載のインクジェット記録装置用充填液。
[９] 
前記シリコーン系接着剤の水接触角が６０°以上である、
前記[１]〜[８]のいずれか１項に記載のインクジェット記録装置用充填液。
[１０] 
前記[１]〜[９]のいずれか１項に記載の充填液が充填されたインクジェット記録装置。
[１１] 
前記[１]〜[９]のいずれか１項に記載の充填液が充填されたインクジェット記録装置に水系インク組成物を置換充填するインクジェット記録装置の使用方法。
【図面の簡単な説明】
【００１０】
【図１】本実施形態に係る記録ヘッドの平面図である。
【図２】本実施形態に係る記録ヘッドの断面図である。
【図３】本実施形態に係る記録装置の概略斜視図である。
【発明を実施するための形態】
【００１１】
以下、本発明を実施するための形態について詳細に説明する。なお、本発明は、以下の実施形態に制限されるものではなく、その要旨の範囲内で種々変形して実施することができる。
【００１２】
〔充填液〕
本実施形態に係る充填液は、水系インク組成物を吐出するヘッドを備えるインクジェット記録装置のインク流路及びヘッドに充填して用いる充填液である。「充填液」とは、洗浄液や送品液などの、ヘッドとインク流路にインクの代わりに充填する液である。また、「インク流路」とは、インクをヘッドまで供給する経路をいう。インクジェット記録装置は、インク流路内とヘッド内の少なくとも何れかのインク組成物と接触する部材の少なくとも一部にシリコーン系接着剤が用いられているものである。
【００１３】
シリコーン接着剤（シリコーン系接着剤）は、シリコーン樹脂を主成分とする接着剤であり、他の接着剤では接着剤しにくいフッ素樹脂、シリコーンゴム、ポリイミドなどにも良好な接着力が得られる。シリコーン接着剤は、シリコーン樹脂の優れた耐熱性、耐寒性、耐水性、電気絶縁性を有する接着剤である。架橋硬化反応により、付加硬化型と過酸化物硬化型に分けられ、また有機基によりメチル系とフェニル系がある。シリコーン系接着剤は、他の接着剤と比べて、硬化後の硬化物に柔軟性があり、部材の大きさや厚みに若干の誤差があった場合など、誤差を吸収してくれるので有利であり、また、接着した部材の使用中に衝撃が加わった際の衝撃を吸収することや温度変化による部材の大きさや厚みの変化を吸収することにより部材の接着面の耐久性が優れ、採用されている。一方、シリコーン系接着剤は撥水性が高く、充填液を充填する際に、充填液と接触するヘッド内の接着剤硬化物の部分が、洗浄液を撥水して気泡が残存しやすく、残った気泡がインクに置換しても残ってしまうと、吐出不良となるという課題が生じる。
【００１４】
上記課題を解決するため、本実施形態に係る充填液は、炭素数が４〜８の１，２−アルカンジオールと、水とを含有する。
【００１５】
炭素数が４〜８の１，２−アルカンジオールを含有する充填液は、シリコーン系接着剤との濡れ性に優れ、シリコーン系接着剤を侵食することなく、インク流路及びヘッドを良好に充填できる。これは、１，２−アルカンジオールの水酸基が分子の一端に偏って存在することがシリコーン樹脂との濡れ性のよさに寄与したと推測される。炭素数が３以下の場合、シリコーン系接着剤に対する濡れ性が低下し、炭素数が９以上の場合、水に不溶となる。
【００１６】
好ましくは、炭素数が４〜８の１，２−アルカンジオールの充填液に対する含有量が５〜１５質量％である。５質量％未満の場合、充填性に劣る傾向にある。１５質量％を超えると、シリコーン系接着剤を侵食する傾向にある。
【００１７】
水は、イオン交換水、限外濾過水、逆浸透水、蒸留水等の純水または超純水を用いることが好ましい。特に、これらの水を、紫外線照射または過酸化水素添加等により滅菌処理した水は、長期間に亘ってカビやバクテリアの発生が防止されるので好ましい。
【００１８】
本実施形態に係る充填液は、アセチレングリコール系界面活性剤をさらに含有することが好ましい。アセチレングリコール系界面活性剤は、泡立ちが少なく吐出不良の原因となることがないからである。
【００１９】
アセチレングリコール系界面活性剤として、たとえばサーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、Ａｉｒ Ｐｒｏｄｕｃｔｓ ａｎｄ Ｃｈｅｍｉｃａｌｓ． Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノールＥ００、Ｅ００Ｐ、Ｅ４０、Ｅ１００（以上全て商品名、川研ファインケミカル株式会社製）等が挙げられる。アセチレングリコール系界面活性剤を含有する場合には、その含有量が、充填液の全質量に対して、０．１質量％以上２質量％以下であることが好ましい。
【００２０】
本実施形態に係る充填液は、ヘッドとインク流路の充填性や、インクとの置換性を向上させるために有機溶剤を含有してもよく、例えば、保湿剤として含有させてもよい。したがって、目的に応じて複数の有機溶剤を含有させることができる。また、有機溶剤は、水を含む水系インクとの相溶性の観点から、水溶性であることが好ましい。
【００２１】
保湿剤としては、例えば、グリセリン、エチレングリコール、ジエチレングリコール、トリエチレングリコール、テトラエチレングリコール、ポリエチレングリコール、プロピレングリコール、ジプロピレングリコール、ポリプロピレングリコール、１，３−プロパンジオール、１，４−ブタンジオール、１，２−ヘキサンジオール、１，５−ペンタンジオール、１，６−ヘキサンジオール、１，２，６−ヘキサントリオール、トリメチロールプロパン、又はペンタエリスリトール等のポリオール類、及びそのエーテル又はエステル等の誘導体、２−ピロリドン、Ｎ−メチル−２−ピロリドン、又はε−カプロラクタム等のラクタム類、尿素、チオ尿素、エチレン尿素、又は１，３−ジメチルイミダゾリジノン類等の尿素類、マルチトール、ソルビトール、グルコノラクトン、トレハロース等の糖類等、トリメチルグリシン等を挙げることができ、これらの１種又は２種以上を用いることができる。保湿剤の含有量は、インク組成物の全質量に対して、好ましくは４〜４０質量％である。
【００２２】
〔インク組成物〕
本実施形態に係るインク組成物は、ノズルから吐出されるインク組成物であって、主たる溶媒が水の水系インクであれば、特に限定はない。以下に、本実施形態のインクに含まれるか、又は含まれ得る添加剤（成分）を説明する。
【００２３】
（色材）
本実施形態のインクは、色材を含んでもよい。上記色材は、顔料及び染料から選択される。
【００２４】
本実施形態において、色材として顔料を用いることにより、インクの耐光性を向上させることができる。顔料は、無機顔料及び有機顔料のいずれも使用することができる。
【００２５】
無機顔料としては、特に限定されないが、例えば、カーボンブラック、酸化鉄、酸化チタン、及び酸化シリカが挙げられる。無機顔料は、１種単独で用いてもよく、２種以上を組み合わせて用いてもよい。
【００２６】
有機顔料としては、特に限定されないが、例えば、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、及びアゾ系顔料が挙げられる。有機顔料の具体例としては、下記のものが挙げられる。
【００２７】
ブラックインクに使用される顔料としては、特に限定されないが、例えば、カーボンブラックが挙げられる。カーボンブラックとしては、特に限定されないが、例えば、ファーネスブラック、ランプブラック、アセチレンブラック、及びチャンネルブラック（Ｃ．Ｉ．ピグメントブラック７）が挙げられる。また、カーボンブラックの市販品として、特に限定されないが、例えば、Ｎｏ．２３００、９００、ＭＣＦ８８、Ｎｏ．２０Ｂ、Ｎｏ．３３、Ｎｏ．４０、Ｎｏ．４５、Ｎｏ．５２、ＭＡ７、ＭＡ８、ＭＡ１００、Ｎｏ．２２００Ｂ（以上全て商品名、三菱化学社（Ｍｉｔｓｕｂｉｓｈｉ  Ｃｈｅｍｉｃａｌ  Ｃｏｒｐｏｒａｔｉｏｎ）製）、カラーブラックＦＷ１、ＦＷ２、ＦＷ２Ｖ、ＦＷ１８、ＦＷ２００、Ｓ１５０、Ｓ１６０、Ｓ１７０、プリテックス３５、Ｕ、Ｖ、１４０Ｕ、スペシャルブラック６、５、４Ａ、４、２５０（以上全て商品名、デグサ社（Ｄｅｇｕｓｓａ  ＡＧ）製）、コンダクテックスＳＣ、ラーベン１２５５、５７５０、５２５０、５０００、３５００、１２５５、７００（以上全て商品名、コロンビアカーボン社（Ｃｏｌｕｍｂｉａｎ  Ｃａｒｂｏｎ  Ｊａｐａｎ  Ｌｔｄ）製）、リガール４００Ｒ、３３０Ｒ、６６０Ｒ、モグルＬ、モナーク７００、８００、８８０、９００、１０００、１１００、１３００、１４００、エルフテックス１２（以上全て商品名、キャボット社（Ｃａｂｏｔ  Ｃｏｒｐｏｒａｔｉｏｎ）製）等が挙げられる。
【００２８】
シアンインクに使用される顔料としては、Ｃ．Ｉ．ピグメントブルー１、２、３、１５、１５：１、１５：２、１５：３、１５：４、１５：６、１５：３４、１６、１８、２２
、６０、６５、６６、Ｃ．Ｉ．バットブルー４、６０が挙げられる。中でも、Ｃ．Ｉ．ピ
グメントブルー１５：３及び１５：４のうち少なくともいずれかが好ましい。
【００２９】
マゼンタインクに使用される顔料としては、Ｃ．Ｉ．ピグメントレッド１、２、３、４、５、６、７、８、９、１０、１１、１２、１４、１５、１６、１７、１８、１９、２１、２２、２３、３０、３１、３２、３７、３８、４０、４１、４２、４８：２、４８：４、５７、５７：１、８８、１１２、１１４、１２２、１２３、１４４、
１４６、１４９、１５０、１６６、１６８、１７０、１７１、１７５、１７６、１７７、１７８、１７９、１８４、１８５、１８７、２０２、２０９、２１９、２２４、２４５、２５４、２６４、Ｃ．Ｉ．ピグメントバイオレット１９、２３、３２、３３、３６、３８、４３、５０が挙げられる。中でも、Ｃ．Ｉ．ピグメントレッド１２２、Ｃ．Ｉ．ピグメントレッド２０２、及びＣ．Ｉ．ピグメントバイオレット１９からなる群から選択される一種以上が好ましい。
【００３０】
イエローインクに使用される顔料としては、Ｃ．Ｉ．ピグメントイエロー１、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１５５、１６７、１７２、１８０、１８５、２１３が挙げられる。中でもＣ．Ｉ．ピグメントイエロー７４、１５５、及び２１３からなる群から選択される一種以上が好ましい。
【００３１】
なお、グリーンインクやオレンジインク等、上記以外の色のインクに用いられる顔料としては、従来公知のものが挙げられる。
【００３２】
本実施形態において、色材として染料を用いることができる。染料としては、特に限定されることなく、酸性染料、直接染料、反応性染料、及び塩基性染料が使用可能である。
【００３３】
色材の含有量は、インクの総質量（１００質量％）に対して、０．４〜１２質量％であると好ましく、２〜５質量％であるとより好ましい。
【００３４】
（樹脂）
本実施形態に係るインクは、樹脂を含有してもよい。樹脂を含有することにより、インクと被記録媒体の密着性を向上できるので、インクにより形成される画像の耐擦性を向上できる。
【００３５】
インクに含まれる樹脂は、皮膜の耐擦性、密着性、インクの保存安定性を向上できる等の観点から、エマルジョンであることが好ましい。インクに含まれる樹脂は、水に安定に分散させるために必要な親水成分が導入された自己乳化型のものでもよいし、外部乳化剤の使用により水分散性となるものでもよいが、後述する前処理液とインクとの反応を阻害しにくくするという観点から、乳化剤を含まない自己乳化型分散体（自己乳化型のエマルジョン）であることが好ましい。
【００３６】
樹脂としては、例えば、アクリル系樹脂、スチレンアクリル系樹脂、フルオレン系樹脂、ウレタン系樹脂、ポリオレフィン系樹脂、ロジン変性樹脂、テルペン系樹脂、ポリエステル系樹脂、ポリアミド系樹脂、エポキシ系樹脂、塩化ビニル系樹脂、塩化ビニル−酢酸ビニル共重合体、エチレン酢酸ビニル系樹脂等を用いることができる。これらの樹脂は、１種単独で用いてもよいし、２種以上併用してもよい。これらの中でも、設計の自由度が高く、それゆえ所望の皮膜物性（上記の皮膜伸度）を得やすいことから、ウレタン系樹脂およびアクリル系樹脂から選択される少なくとも１種を用いることが好ましく、ウレタン系樹脂を用いることがより好ましい。
【００３７】
ウレタン系樹脂としては、ウレタン骨格を有し水分散性を有するものであれば特に限定はされず、例えば、スーパーフレックス ４６０、４６０ｓ、８４０（商品名、第一工業製薬株式会社製）、レザミン Ｄ−１０６０、Ｄ−２０２０、Ｄ−４０８０、Ｄ−４２００、Ｄ−６３００、Ｄ−６４５５（商品名、大日精化工業株式会社製）、タケラック ＷＳ−６０２１、Ｗ−５１２−Ａ−６（商品名、三井化学ポリウレタン株式会社製）、サンキュアー２７１０（商品名、ＬＵＢＲＩＺＯＬ社製）、などの市販品を用いてもよい。
【００３８】
また、ウレタン系樹脂は、インクジェットヘッドへの材質適合性の観点や、後述する前処理剤に多価金属化合物を含む場合にこれとの反応性を向上させるという観点から、カルボキシ基、スルホ基、ヒドロキシ基等のアニオン性の官能基を有する、アニオン性のウレタン系樹脂であることが好ましい。上述の市販品のうち、アニオン性のウレタン樹脂としては、第一工業製薬（株）製のスーパーフレックス４６０、４６０ｓ、８４０等；三井化学ポリウレタン(株)製のタケラックＷＳ−６０２１、Ｗ−５１２−Ａ−６等が挙げられる。
【００３９】
また、ウレタン樹脂としては、ウレタン結合以外に、主鎖にエーテル結合を含むポリエーテル型ウレタン樹脂、主鎖にエステル結合を含むポリエステル型ウレタン樹脂、主鎖にカーボネート結合を含むポリカーボネート型ウレタン樹脂、などを使用でき好ましい。これらのウレタン樹脂は、複数種を組み合わせて使用することができる。
【００４０】
アクリル系樹脂としては、アクリル酸、アクリル酸エステルなどのアクリル系単量体の重合体や、アクリル系単量体と他の単量体との共重合体などが使用可能であり、他の単量体としてはスチレンなどのビニル系単量体があげられる。アクリル系樹脂としては、市販品を用いてもよく、例えばモビニール７０２、７５０２、７５２５、７３２０（日本合成化学株式会社製）などがあげられる。
【００４１】
インク中における樹脂の含有量は、インクの全質量に対して、固形分換算で、１質量％以上２５質量％以下であることが好ましく、５質量％以上２５質量％以下であることがより好ましく、８質量％以上２５質量％以下であることがさらに好ましい。インク中における樹脂の含有量が上記範囲内、とりわけ下限を下回らずにあることで、樹脂がインクの定着性を向上させる効果を十分に発揮できるので、記録される画像の耐擦性が向上する。また、上限を超えずにあることで、樹脂に起因する凝集物の発生が抑制できるので、インクの保存安定性や吐出安定性が優れたものとなる。
【００４２】
（乳化剤）
インクは、アニオン性乳化剤およびノニオン性乳化剤（以下、「乳化剤Ｂ」ともいう。）から選択される少なくとも一種の乳化剤を含有していてもよい。
【００４３】
乳化剤は、樹脂に起因する凝集物の発生を抑制するという機能を有する。詳細なメカニズムは未だ明らかになっていないが、乳化剤が樹脂に吸着することで、凝集物の発生の原因となる樹脂の皮膜化（特に気液界面における樹脂の皮膜化）を遅延させて、樹脂に起因する凝集物（異物）の発生を抑制できると推測される。
【００４４】
インクに含まれる乳化剤の含有量は、インクの全質量に対して、０．０３質量％以上０．３質量％以下であることが好ましく、０．０４質量％以上０．２９質量％以下であることがより好ましく、０．１質量％以上０．２９質量％以下であることがさらに好ましい。インクに含まれる乳化剤の含有量が上記範囲内、とりわけ下限を下回らずにあることで、樹脂に起因する凝集物の発生を十分に抑制できる。また、上限を超えずにあることで、第１インクからなる画像に対するインクの浸透力を抑えることができるので、滲みの少ない画像を得ることができる。
【００４５】
アニオン性乳化剤としては、市販品を用いることができ、例えば、ラテムル ＷＸ、レベノール ＷＸ（以上商品名、花王株式会社製）等が挙げられる。
【００４６】
ノニオン性乳化剤としては、市販品を用いることができ、例えば、ニューコール１８６０、ニューコール１２１０（以上商品名、日本乳化剤株式会社製）等が挙げられる。
【００４７】
（界面活性剤）
本実施形態のインクは、界面活性剤を含んでもよい。界面活性剤としては、特に限定されないが、例えば、アセチレングリコール系界面活性剤、フッ素系界面活性剤、及びシリコーン系界面活性剤が挙げられる。インク組成物がこれらの界面活性剤を含むことにより、インクの保存安定性及び吐出安定性が一層良好となり、かつ、高速印刷が可能となる。
【００４８】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール１０４、４６５、６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００４９】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ-１４４、Ｓ-１４５（旭硝子株式会社製）；ＦＣ-１７０Ｃ、ＦＣ-４３０、フロラード-ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【００５０】
シリコーン系界面活性剤としては、ポリシロキサン系化合物、ポリエーテル変性オルガノシロキサン等が挙げられる。シリコーン系界面活性剤の市販品としては、特に限定されないが、具体的には、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００５１】
界面活性剤は、１種単独で用いてもよく、２種以上を混合して用いてもよい。
【００５２】
界面活性剤の含有量は、インクの保存安定性及び吐出安定性が一層良好なものとなるため、インクの総質量（１００質量％）に対して、０．１質量％以上３質量％以下の範囲であることが好ましい。
【００５３】
（水）
水は、インクの主となる媒体である。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加などによって滅菌した水を用いると、顔料分散液及びこれを用いたインクを長期保存する場合にカビやバクテリアの発生を防止することができる。
【００５４】
水の含有量は特に制限されず、必要に応じて適宜決定すればよい。
【００５５】
（有機溶剤）
本実施形態に係るインクは、所定の性能を付与するために有機溶剤を含有してもよく、例えば、ノズルからの吐出安定性を向上させる観点から保湿剤として含有させてもよいし、布帛への濡れ性を高めてインクの浸透性を高める観点から浸透性有機溶剤として含有させてもよい。したがって、目的に応じて複数の有機溶剤を含有させることができる。また、有機溶剤は、水を含む水系インクに安定して存在させるために水溶性であることが好ましい。
【００５６】
保湿剤としては、例えば、グリセリン、エチレングリコール、ジエチレングリコール、トリエチレングリコール、テトラエチレングリコール、ポリエチレングリコール、プロピレングリコール、ジプロピレングリコール、ポリプロピレングリコール、１，２，６−ヘキサントリオール、トリメチロールプロパン、又はペンタエリスリトール等のポリオール類、及びそのエーテル又はエステル等の誘導体、２−ピロリドン、Ｎ−メチル−２−ピロリドン、又はε−カプロラクタム等のラクタム類、尿素、チオ尿素、エチレン尿素、又は１，３−ジメチルイミダゾリジノン類等の尿素類、マルチトール、ソルビトール、グルコノラクトン、トレハロース等の糖類等、トリメチルグリシン等を挙げることができ、これらの１種又は２種以上を用いることができる。保湿剤の含有量は、インク組成物の全質量に対して、好ましくは４〜４０質量％である。
【００５７】
浸透性有機溶剤としては、浸透性有機溶剤としては、アルカンジオールおよびグリコールエーテルから選択される少なくとも１種を含有することが好ましい。
【００５８】
アルカンジオールとしては、１，２−ブタンジオール、１，２−ペンタンジオール、１，２−ヘキサンジオール、１，２−ヘプタンジオール、１，２−オクタンジオールなどの炭素数が４〜８の１，２−アルカンジオールであることが好ましい。この中でも炭素数が６〜８の１，２−ヘキサンジオール、１，２−ヘプタンジオール、１，２−オクタンジオールは、記録媒体への浸透性が特に高いため、より好ましい。
【００５９】
グリコールエーテルとしては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、トリエチレングリコールモノメチルエーテル、トリエチレングリコールモノブチルエーテル、トリプロピレングリコールモノメチルエーテルなどの多価アルコールの低級アルキルエーテルを挙げることができる。この中でも、トリエチレングリコールモノブチルエーテルを用いると良好な記録品質を得ることができる。
【００６０】
布帛への記録に用いる場合、水系インク組成物における浸透性有機溶剤の含有量は、５％以下とすることが好ましく、３％以下、２％以下、１％以下、０．５％以下、０％以上がさらに好ましい。５％を超えると、布帛へのインクの浸透が促進され発色が悪くなってしまうためである。水系インク組成物が５％以下の浸透性有機溶剤を含む場合、インクを充填する際に、ヘッドや流路内に気泡が残りやすいので充填液で充填してからインクで再充填することが好ましい。
【００６１】
（その他の成分）
本実施形態のインクは、上記の成分に加えて、ＰＨ調整剤、溶解助剤、粘度調整剤、酸化防止剤、防腐剤、防黴剤、消泡剤、腐食防止剤などの、種々の添加剤を適宜添加することもできる。
【００６２】
本実施形態のインクは、上述の成分（材料）を任意の順序で混合し、必要に応じて濾過などを行い、不純物を除去することにより得ることができる。ここで、顔料は、あらかじめ溶媒中に均一に分散させた状態に調製してから混合することが、取り扱いが簡便になるため好ましい。
【００６３】
各材料の混合方法としては、メカニカルスターラーやマグネチックスターラー等の撹拌装置を備えた容器に順次材料を添加して撹拌混合する方法が好適に用いられる。濾過方法として、例えば、遠心濾過やフィルター濾過などを必要に応じて行うことができる。
【００６４】
〔記録媒体〕
記録媒体としては、例えば、吸収性又は非吸収性の記録媒体が挙げられる。特に、本発明は、インクの浸透が困難な非吸収性記録媒体から、インクの浸透が容易な吸収性記録媒体まで、様々な吸収性能を持つ記録媒体に幅広く適用できる。
【００６５】
吸収性記録媒体としては、特に限定されないが、特に布帛のような高い吸収性の記録媒体であることが好ましい。布帛としては、以下に限定されないが、例えば、絹、綿、羊毛、ナイロン、ポリエステル、及びレーヨン等の天然繊維又は合成繊維が挙げられる。
【００６６】
非吸収性記録媒体としては、特に限定されないが、例えば、ポリ塩化ビニル、ポリエチレン、ポリプロピレン、ポリエチレンテレフタレート（ＰＥＴ）等のプラスチック類のフィルムやプレート、鉄、銀、銅、アルミニウム等の金属類のプレート、又はそれら各種金属を蒸着により製造した金属プレートやプラスチック製のフィルム、ステンレスや真鋳等の合金のプレート等が挙げられる。また、非吸収性記録媒体としては、シリカ粒子やアルミナ粒子から構成されたインク吸収層、あるいは、ポリビニルアルコール（ＰＶＡ）やポリビニルピロリドン（ＰＶＰ）等の親水性ポリマーから構成されたインク吸収層が形成されていないものが好ましい。
【００６７】
〔インクジェット記録装置〕
本実施形態に係るインクジェット記録装置は、水系インク組成物を吐出するヘッドを備え、インク流路内とヘッド内の少なくとも何れかのインク組成物と接触する部材の少なくとも一部にシリコーン系接着剤が用いられているものであれば特に限定はない。以下にこのようなインクジェット記録装置の一例について説明する。
【００６８】
図１は、本実施形態に係るインクジェット式記録ヘッドの平面図であり、図２は、図１のＡ−Ａ’断面図である。流路形成基板１０は、面方位（１１０）のシリコン単結晶基板からなり、図示するように、その一方の面には、二酸化シリコンからなり厚さ０．５〜２μｍの弾性膜５０が形成されている。この流路形成基板１０には、複数の圧力発生室１２がその幅方向に沿って並設された列が２列設けられている。また、流路形成基板１０の各圧力発生室１２の列の外側には、それぞれ連通部１３が形成されている。連通部１３と各圧力発生室１２とは、圧力発生室１２よりも狭い幅で形成されるインク供給路１４を介して連通している。なお、連通部１３は、後述するリザーバ形成基板のリザーバ部と連通して各圧力発生室１２の共通のインク室となるリザーバの一部を構成する。インク供給路１４は、連通部１３から圧力発生室１２に流入するインクの流路抵抗を一定に保持している。
【００６９】
流路形成基板１０の弾性膜５０とは反対側の面には、各圧力発生室１２のインク供給路１４とは反対側の端部近傍に連通するノズル開口２１が穿設されたノズルプレート２０が接着剤や熱溶着フィルム等を介して固着されている。なお、ノズルプレート２０は、例えば、ガラス、セラミックス、シリコン単結晶基板、ステンレス鋼（ＳＵＳ）等からなる。例えば、本実施形態では、ノズルプレート２０がステンレス鋼で形成されている。
【００７０】
一方、このような流路形成基板１０の開口面とは反対側には、上述したように、厚さが例えば約１．０μｍの弾性膜５０が形成され、この弾性膜５０上には、酸化ジルコニウム（ＺｒＯ２）からなり厚さが例えば、約０．４μｍの絶縁体膜５５が形成されている。さらに、この絶縁体膜５５上には、白金（Ｐｔ）及びイリジウム（Ｉｒ）からなり厚さが例えば、約０．２μｍの下電極膜６０と、チタン酸ジルコン酸鉛（ＰＺＴ）からなり厚さが例えば、約１．０μｍの圧電体層７０と、イリジウム（Ｉｒ）からなり厚さが例えば、約０．０５μｍの上電極膜８０とが、後述するプロセスで積層形成されて、圧電素子３００を構成している。
【００７１】
ここで圧電素子３００とは、下電極膜６０、圧電体層７０及び上電極膜８０を含む部分をいう。一般的には、圧電素子３００の何れか一方の電極を共通電極とし、他方の電極及び圧電体層７０を圧力発生室１２毎にパターニングして構成する。本実施形態では、下電極膜６０を圧電素子３００の共通電極とし、上電極膜８０を圧電素子３００の個別電極としているが、駆動回路や配線の都合でこれを逆にしても支障はない。また、圧電素子３００の個別電極である各上電極膜８０には、リード電極９０が接続されており、このリード電極９０を介して、各圧電素子３００に電圧が印加されるようになっている。
【００７２】
ここで、圧電素子３００の共通電極である下電極膜６０は、本実施形態では、圧力発生室１２の長手方向では圧力発生室１２に対向する領域内に形成され、圧力発生室１２の並設方向では複数の圧力発生室１２に対応する領域に亘って連続的に設けられている。また、下電極膜６０は、圧力発生室１２の並設方向では、圧力発生室１２の列の外側まで延設され、本実施形態では、並設された複数の圧電素子３００及びリード電極９０の周囲に連続的に設けられている。なお、このような下電極膜６０が、圧力発生室１２の列毎にそれぞれ形成されている。一方、圧電素子３００を構成する圧電体層７０及び上電極膜８０は、基本的には圧力発生室１２に対向する領域内に設けられているが、圧力発生室１２の長手方向では、下電極膜６０の端部よりも外側まで延設されている。
【００７３】
流路形成基板１０の圧電素子３００側の面には、接合基板の一例である保護基板３０が接合されている。保護基板３０は、圧電素子３００を保護するための圧電素子保持部３１を有し、各圧電素子３００はこの圧電素子保持部３１内に形成されているため外部環境の影響を殆ど受けない状態で保護されている。なお、圧電素子保持部３１は、密封されていてもよいが、密封されていなくてもよい。また、保護基板３０には、流路形成基板１０の連通部１３に対応する領域にリザーバ部３２が設けられている。このリザーバ部３２は、本実施形態では、保護基板３０を厚さ方向に貫通して圧力発生室１２の並設方向に沿って設けられており、上述したように流路形成基板１０の連通部１３と連通して各圧力発生室１２の共通のインク室となるリザーバ１００を構成している。また、保護基板３０の中央領域、すなわち、圧電素子保持部３１のリザーバ部３２とは反対側の領域には、その厚さ方向に貫通してリード電極９０及び下電極膜６０を露出させる露出孔３３が形成されている。そして、図示しないが、この露出孔３３内に延設される接続配線によって、保護基板３０上に実装される駆動ＩＣと、リード電極９０及び下電極膜６０とが電気的に接続されている。
【００７４】
このような保護基板３０の材料としては、例えば、ガラス、セラミックス、金属、樹脂等が挙げられるが、流路形成基板１０の熱膨張率と略同一の材料で形成されていることがより好ましく、本実施形態では、流路形成基板１０と同一材料のシリコン単結晶基板を用いて形成した。
【００７５】
ここで、このような保護基板３０は、例えば、シリコーン系接着剤からなる接着剤層３５によって流路形成基板１０と接合されている。ヘッドの流路形成基板１０（流路部材）の接着にシリコーン系接着剤を用いると、接着力が優れ、柔軟性があるためヘッドの使用で振動を受けた際に接着剤（の硬化物）が劣化して剥離することが無い点や応力緩和の点で優れている。
【００７６】
図２に示すように、シリコーン系接着剤からなる接着剤層３５が少なくともヘッド内のインク組成物と接触する部材の少なくとも一部に用いられている。シリコーン系接着剤は一般に水接触角が高く、例えば、水接触角が６０°以上であり、好ましくは、７０°以上、９０°以上、１１０°以下である。
【００７７】
このような本実施形態のインクジェット式記録ヘッドには、出荷の際に充填液が充填されている。使用時には、図示しない外部インク供給手段から充填液をインクで置換して、リザーバ１００からノズル開口２１に至るまで内部をインクで満たした後、保護基板３０上に実装される駆動ＩＣ（図示なし）からの記録信号に従い、圧力発生室１２に対応するそれぞれの下電極膜６０と上電極膜８０との間に電圧を印加し、弾性膜５０、絶縁体膜５５、下電極膜６０及び圧電体層７０をたわみ変形させることにより、各圧力発生室１２内の圧力が高まりノズル開口２１からインク滴が吐出する。
【００７８】
本実施形態の充填液を用いることにより、シリコーン系接着剤を侵食することなく、インク流路及びヘッドを良好に充填でき、さらに充填液をインクで置換した後において気泡の発生による吐出不良を抑制することができる。なお、ヘッド内の部材に限らずインク収容体からヘッドまでのインク流路において同様にシリコーン接着材を用いて接着しても、同様の効果を奏する。
【００７９】
なお、上述した実施形態のインクジェット式記録ヘッドは、インクカートリッジ等と連通するインク流路を具備する記録ヘッドユニットの一部を構成して、インクジェット式記録装置に搭載される。
【００８０】
図３は、そのインクジェット式記録装置の一例を示す概略図である。図３に示すように、インクジェット式記録ヘッドを有する記録ヘッドユニット１Ａ及び１Ｂは、インク供給手段を構成するカートリッジ２Ａ及び２Ｂが着脱可能に設けられ、この記録ヘッドユニット１Ａ及び１Ｂを搭載したキャリッジ３は、装置本体４に取り付けられたキャリッジ軸５に軸方向移動自在に設けられている。この記録ヘッドユニット１Ａ及び１Ｂは、例えば、それぞれブラックインク組成物及びカラーインク組成物を吐出するものとしている。そして、駆動モータ６の駆動力が図示しない複数の歯車およびタイミングベルト７を介してキャリッジ３に伝達されることで、記録ヘッドユニット１Ａ及び１Ｂを搭載したキャリッジ３はキャリッジ軸５に沿って移動される。一方、装置本体４にはキャリッジ軸５に沿ってプラテン８が設けられており、図示しない給紙ローラなどにより給紙された紙等の記録媒体である記録シートＳがプラテン８上を搬送されるようになっている。
【００８１】
本実施形態のインクジェット式記録装置には、出荷の際にヘッド内のみでなく、インク収容体からヘッドまでインクを送る経路（インク経路）が充填液で充填される。本実施形態に係る充填液を用いることにより、ヘッドにおいて述べたような利点がある。
【００８２】
また、上述した実施形態においては、記録ヘッド及びインクジェット式記録装置の一例を説明したが、記録ヘッドインクジェット式記録装置の基本的構成は上述したものに限定されるものではない。本発明は、広く水系インク組成物を吐出するヘッドを備え、インク流路内とヘッド内の少なくとも何れかのインク組成物と接触する部材の少なくとも一部にシリコーン系接着剤が用いられているもの全般を対象としている。
【００８３】
（実施例）
以下、本発明を実施例および比較例によってさらに具体的に説明するが、本発明はこれらの実施例に限定されるものではない。
【００８４】
〔充填評価〕
上記ヘッドを搭載した、ＥＰＳＯＮ製ＳＣ−Ｆ２０００改造機に表１に示す組成の充填液を入れたインクパックを装着しヘッドまで充填液で満たした。次にインク１を入れたインクパックに交換し、ヘッドまでインク１で置換して初期充填を行った。ヘッドは後述する接着剤を用いて製造したヘッドを取り付けた。当ヘッドは前述の図２の構造を備えている。３６０個のノズルからなる１ノズル列を評価に使用した。初期充填から２４ｈ放置後に稼働し布帛印刷を行いＴシャツ（Ｌサイズ）に２０×２０ｃｍのベタパターンを印刷した。印刷後、ノズル吐出検査を行い、ノズル不吐出の程度に基づいて評価した。評価基準は下記の通りである。なお、実施例８はインク２を使用した。
◎：不吐出ノズルなし
○：画質に問題のないレベルの１〜３不吐出ノズル
×：４〜１０個以上の不吐出ノズル
××：１１個以上の不吐出ノズル
【００８５】
【表１】
2016155236.tif 000003
【００８６】
表１には、実施例及び比較例に用いた充填液の組成を示してある。表１において、化合物名以外で記載した成分は、次の通りである。
＜界面活性剤＞
Ｅ１０１０（商品名、日信化学工業株式会社製、アセチレングリコール系界面活性剤）
ＢＹＫ−３４８（商品名、ＢＹＫ社製、シリコーン系界面活性剤）
【００８７】
（ヘッドの接着剤）
実施例及び比較例において、図２に示すヘッドの接着剤層３５の接着剤を下記接着剤とした。
実施例：シリコーン系接着剤（ＴＳＥ３５８  モメンティブ社製）
比較例：エポキシ系接着剤（セメダイン社製）
【００８８】
シリコーン系接着剤の水接触角は、自動接触角計ＣＡ−Ｖ型［協和界面科学（株）製］を用いて、２５℃において測定した。接着剤を硬化させた平面上サンプルを用意して測定した。実施例で用いたシリコーン接着剤の水接触角は約９０°であった。
【００８９】
（インク１及び２について）
充填評価において使用したインク１及び２の組成を表２に示す。
【００９０】
【表２】
2016155236.tif 000004
【００９１】
表２において、化合物名以外で記載した成分は、次の通りである。
＜顔料＞
・マゼンタ顔料（Ｃ．Ｉ．ピグメントレッド１２２）
＜樹脂＞
・タケラック ＷＳ−６０２１（商品名、三井化学ポリウレタン株式会社製、アニオン性のエーテル系ウレタン樹脂エマルジョン、自己乳化タイプ、固形分３０％、皮膜伸度７５０％）
＜乳化剤＞
・ニューコール１８６０（商品名、日本乳化剤株式会社製、ポリオキシエチレンステアリルエーテル、ＨＬＢ値：１８．１、ノニオン性乳化剤）
＜界面活性剤＞
ＢＹＫ−３４８（商品名、ＢＹＫ社製、シリコーン系界面活性剤）
【００９２】
（接液評価）
接液評価は、各充填液が工程洗浄液兼送品液として用いられた場合の、送品中における過度な温度環境を想定した接液試験を行った。各例ごとにヘッドに用いている接着剤と同じものを硬化させたサンプル片を０．３ｇ用意し、これを充填液を入れたガラス容器中に完全に浸漬させ蓋をし、６０℃環境に５日放置した。放置後、接着剤片を取り出し液をよく洗い流した後、重量を測定した。そして、膨潤率は以下の式より算出した。
重量変化率（％）＝｛（投入後重量−投入前重量）／投入前重量｝×１００
評価基準は下記のとおりである。膨潤率が低いと、ヘッドなどの接着剤を用いて接着した部品がプリンタ使用中に剥離してヘッドの劣化、破損の原因となることが無く好ましい。
○    ５０％未満
△    ５０％以上６０％未満
×    ６０％以上
【００９３】
表１に示すように、比較例と比べて、実施例においては充填評価及び接液評価の双方とも良好な結果が得られた。以下に、表１に示す結果について補足説明する。
実施例３では、シリコン系界面活性剤は泡立ちがよく気泡発生する場合があった。
比較例１では、使用した接着剤の残留応力が大きく、ヘッド部材が剥がれるため、充填評価ができなかった。
比較例３では、使用したアルキルジオールが水に不溶であったため、充填評価及び接液評価ともにできなかった。
【符号の説明】
【００９４】
１Ａ…記録ヘッドユニット、２Ａ…カートリッジ、３…キャリッジ、４…装置本体、５…キャリッジ軸、６…駆動モータ、７…タイミングベルト、８…プラテン、１０…流路形成基板、１２…圧力発生室、１３…連通部、１４…インク供給路、２０…ノズルプレート、２１…ノズル開口、３０…保護基板、３１…圧電素子保持部、３２…リザーバ部、３３…露出孔、３５…接着剤層、５０…弾性膜、５５…絶縁体膜、６０…下電極膜、７０…圧電体層、８０…上電極膜、９０…リード電極、１００…リザーバ、３００…圧電素子
【図１】
2016155236.tif 000005
【図２】
2016155236.tif 000006
【図３】
2016155236.tif 000007